(57)【要約】【課題】本発明は、電子写真用トナーの外添剤として有用な帯電特性を有する、ケイ酸マグネシウム粉末を提供する。【解決手段】化学式Ｍｇ（２−ｘ）ＳｉＯ（４−ｘ）（ｘ＝０．０５以上０．５以下）であって、一次粒子の平均粒径が２０ｎｍ以上１５０ｎｍ以下である、フォルステライト結晶構造を有するケイ酸マグネシウム粉末。【選択図】なし【特許請求の範囲】
【請求項１】
化学式Ｍｇ（２−ｘ）ＳｉＯ（４−ｘ）で表され、ｘが０．０５以上０．５０以下であるフォルステライトの結晶構造を有するケイ酸マグネシウム粉末。
【請求項２】
一次粒子の平均粒径が２０ｎｍ以上１５０ｎｍ以下である、請求項１記載のケイ酸マグネシウム粉末。
【請求項３】
アルキル基の炭素数が３以上１０以下であるアルキルシランを含有する請求項１または２のケイ酸マグネシウム粉末。
【請求項４】
請求項１〜３のいずれか１つに記載のケイ酸マグネシウム粉末を含む電子写真用トナーの外添剤。
【請求項５】
請求項４の電子写真用トナーの外添剤を含む電子写真用トナー。
【請求項６】
化学式Ｍｇ２ＳｉＯ４で表されるフォルステライトの結晶構造を有するケイ酸マグネシウム粉末を含むスラリーに、酸を添加して、化学式Ｍｇ（２−ｘ）ＳｉＯ（４−ｘ）（式中、ｘは０．０５以上０．５０以下である）で表されるケイ酸マグネシウム粉末を得る組成調整工程を含む、化学式Ｍｇ（２−ｘ）ＳｉＯ（４−ｘ）で表され、ｘが０．０５以上０．５０以下であるフォルステライトの結晶構造を有するケイ酸マグネシウム粉末の製造方法。
【請求項７】
前記組成調整工程で得られるケイ酸マグネシウム粉末に、アルキルシランを混合して、ケイ酸マグネシウム粉末の表面を処理する表面処理工程を更に含む、請求項６に記載のケイ酸マグネシウム粉末の製造方法。
【発明の詳細な説明】
【技術分野】
【０００１】
本発明は、電子写真用トナーの外添剤として有用なケイ酸マグネシウム粉末及びそれを用いた電子写真用トナーに関する。
【背景技術】
【０００２】
近年、電子写真方式を利用した複写機及びプリンターは成熟産業の域に達しつつある。しかしながら、高精細化、高画質化の要求も根強く、トナーあるいはトナーへの添加剤に対する高性能化の要求も強くなっている。トナーの主構成物である樹脂は、それ自身のみでは所望の特性が得られないため、外添剤として数種の添加剤をトナーに混合あるいは被覆して、流動性や帯電特性を調整するのが一般的である。そのような添加剤の一つに無機化合物が用いられており、代表的なものとしては微粒子酸化チタン、微粒子シリカ、微粒子アルミナあるいはこれらの物質を複数組み合わせたものが使用される。特に、微粒子酸化チタン及びシリカは、異なる粒子サイズや表面処理剤のものが開発されており、幅広く利用されている。
【０００３】
本発明者らは、微粒子酸化チタンあるいは微粒子シリカを外添剤として開発を検討したところ、酸化チタンは微粒子化が容易であり、流動性付与効果に優れているものの、酸化チタンの帯電性は中性に近く、表面処理をしないものでは負帯電性のトナー用途において十分な帯電性能を示さないことを知見した。一方、オルガノシランを被覆した微粒子酸化チタンではオルガノシラン中のケイ素の高い電気陰性度により、負帯電性能を得ることができるが、同方法では被覆量により帯電性能が左右されること、また、過剰被覆しても所望する高い負帯電性を得ることが難しいことを知見した。
【０００４】
化学式Ｍｇ２ＳｉＯ４で表されるフォルステライト（ケイ酸マグネシウム）は、安価かつ安全性に優れたマグネシウム及びシリカで構成され、電気絶縁性に優れることから、電子部品用のセラミックス材料として広く使用されている。しかし、現在の電子写真システムがトナーを負に帯電させて使用する設計が主流であり、外添剤には基本的に負帯電性が求められるのに対して、フォルステライトはマグネシウムの電気陰性度が小さく、負に帯電しにくいため、従来のフォルステライトは電子写真トナーの外添剤としては適していない。
【０００５】
例えば、特開２００２-３１９１３号公報に記載のケイ酸マグネシウム質鉱物類（アタパルジャイト、セピオライト）は含水率が高く、帯電不良が発生しやすいという問題、特開平３−２９４８６４号公報及び特開平４−２１４５６８号公報に記載のシリコーンオイルで処理したケイ酸マグネシウムはシリコーンオイルによるトナー流動性の悪化、帯電上昇を引き起こすという問題、特開平１１−９５４８０号公報に記載の表面をヘキサメチルシラザンで処理したケイ酸マグネシウムは電気陰性度が小さく正に帯電しやすいため、負帯電トナーとして使用すると逆帯電トナーが生じるという問題を解決するために、ケイ酸マグネシウムとして、１ＭＨｚで測定した比誘電率が２〜１０、体積固有抵抗が１０１１Ω・ｃｍ以上のＭｇ２ＳｉＯ４で表されるケイ酸マグネシウム粉末と、シリカ粉末またはチタニア粉末との２種以上の無機酸化物粒子をトナーの外添剤として用いることが提案されている（特許文献１）。しかし、ケイ酸マグネシウム粉末一剤の電子写真用トナーの外添剤は存在していない。
【先行技術文献】
【特許文献】
【０００６】
【特許文献１】特許第４６２１６１５号
【発明の概要】
【発明が解決しようとする課題】
【０００７】
本発明は、電子写真用トナーの外添剤として有用な帯電特性を有する、ケイ酸マグネシウム粉末を提供することを課題とする。
【課題を解決するための手段】
【０００８】
上記の課題に対して本発明者等は、フォルステライト中のマグネシウム原子が酸素原子を四面体の頂点に配するＳｉＯ４四面体に取り囲まれている結晶構造に注目し、フォルステライト結晶の表面層及び表面近傍層からフォルステライトの基本結晶構造を変化させることなくマグネシウムを除去すれば、負帯電性が発現すると考えた。更に、マグネシウム原子の除去量を制御することで、負帯電量を制御することも可能ではないかと考えた。
【０００９】
鋭意検討を重ねた結果、フォルステライト結晶の表面層及び表面近傍層からフォルステライトの基本結晶構造を変化させることなく、マグネシウムを除去する方法を見いだし、更に酸化マグネシウムと二酸化ケイ素の組成、すなわちＭｇＯとＳｉＯ２のモル比を制御する方法を見いだした。かかる知見に基づいて調製した、フォルステライト構造を有し、化学式Ｍｇ（２−ｘ）ＳｉＯ（４−ｘ）（ｘ＝０．０５以上０．５以下）で表されるケイ酸マグネシウム粉末は、フォルステライト結晶の表面層及び表面近傍層のマグネシウム原子が除去され、粒子表面に電気陰性度の大きいＳｉＯ２が露出しているため負帯電性を有しており、更に化学式Ｍｇ（２−ｘ）ＳｉＯ（４−ｘ）のｘが大きいほど負帯電性が強くなり、ｘの調整により所望の帯電性を得ることが可能となり、電子写真トナー用の外添剤、特には帯電調整剤として極めて有用であることを見いだし、本発明を完成するに至った。
【００１０】
また、フォルステライトの比重は３．２であるのに対して、ＭｇＯの比重は３．６と大きく、ＳｉＯ２の比重は２．７と小さいため、ＭｇＯの一部を除去した本願のケイ酸マグネシウムの比重はフォルステライトよりも小さくなる。同一粒子径では単位重量当たりの粒子個数が増加するため、従来のフォルステライト粉末よりも外添剤として優位である。
【００１１】
本発明の化学式Ｍｇ（２−ｘ）ＳｉＯ（４−ｘ）（ｘ＝０．０５以上０．５以下）であって、フォルステライト結晶構造を有するケイ酸マグネシウム粉末は、トナー用外添剤として有用である。更に、電子顕微鏡写真より算出した一次粒子の平均粒径（個数平均径）が２０ｎｍ以上１５０ｎｍ以下であれば、少ない添加量でトナー表面を均一に覆うことができ、より効果が大きい。また、アルキルシランで同ケイ酸マグネシウムを被覆することで、水分吸着を抑制することが可能で、温度変化あるいは湿度変化に対して安定した帯電性を発揮する。
本発明は以下の態様を含む。
［１］化学式Ｍｇ（２−ｘ）ＳｉＯ（４−ｘ）で表され、ｘが０．０５以上０．５０以下であるフォルステライトの結晶構造を有するケイ酸マグネシウム粉末。
［２］一次粒子の平均粒径が２０ｎｍ以上１５０ｎｍ以下である、前記［１］に記載のケイ酸マグネシウム粉末。
［３］アルキル基の炭素数が３以上１０以下であるアルキルシランを含有する前記［１］または［２］に記載のケイ酸マグネシウム粉末。
［４］前記［１］〜［３］のいずれか１つに記載のケイ酸マグネシウム粉末を含む電子写真用トナーの外添剤。
［５］前記［４］の電子写真用トナーの外添剤を含む電子写真用トナー。
［６］化学式Ｍｇ２ＳｉＯ４で表されるフォルステライトの結晶構造を有するケイ酸マグネシウム粉末を含むスラリーに、酸を添加して、化学式Ｍｇ（２−ｘ）ＳｉＯ（４−ｘ）（式中、ｘは０．０５以上０．５０以下である）で表されるケイ酸マグネシウム粉末を得る組成調整工程を含む、化学式Ｍｇ（２−ｘ）ＳｉＯ（４−ｘ）で表され、ｘが０．０５以上０．５０以下であるフォルステライトの結晶構造を有するケイ酸マグネシウム粉末の製造方法。
［７］前記組成調整工程で得られるケイ酸マグネシウム粉末に、アルキルシランを混合して、ケイ酸マグネシウム粉末の表面を処理する表面処理工程を更に含む、前記［６］に記載のケイ酸マグネシウム粉末の製造方法。
【発明の効果】
【００１２】
本発明のケイ酸マグネシウム粉末を電子写真用トナーの外添剤として用いると、トナーの帯電調整に有用である。
【図面の簡単な説明】
【００１３】
【図１】実施例１で得られた試料１のＸ線回折図である。
【図２】実施例１で得られた試料１の電子顕微鏡写真である。
【図３】実施例１で得られた試料１の粒度分布図である。
【図４】実施例５で得られた試料５の粒度分布図である。
【発明を実施するための形態】
【００１４】
以下、本発明のケイ酸マグネシウム粉末の製造方法を工程別に説明する。
【００１５】
ケイ酸マグネシウムの原料としては、天然のフォルステライト（苦土カンラン石）が知られている。不純物が少なければ、天然のフォルステライトを適切に粉砕して原料としてもよい。しかしながら、天然のフォルステライトは一般に多くの不純物を含み、また、化学式Ｆｅ２ＳｉＯ４で表されるファイアライト（鉄カンラン石）と連続固溶体を形成するため、本発明によるＭｇＯとＳｉＯ２の物質量（モル）の比を制御したケイ酸マグネシウムを得るには適当ではない。したがって、フォルステライトの合成形態についても以下に記述する。
【００１６】
［原料］
マグネシウム原料には、水酸化マグネシウム、酸化マグネシウム、炭酸マグネシウム及び塩基性炭酸マグネシウムが使用できるが、反応性の良い水酸化マグネシウムが好ましい。ケイ素原料には、非晶質シリカ及び結晶性シリカが使用できるが、本願のケイ酸マグネシウム粉末を得るには微粒子の非晶質シリカがふさわしい。また、ＭｇＯ・ＳｉＯ２の化学式で表されるステアタイトをシリカ原料として使用しても良い。
【００１７】
［混合］
マグネシウム原料及びケイ素原料を、ＭｇＯ／ＳｉＯ２モル比が２．０以上２．２以下の割合で混合する。ＭｇＯ／ＳｉＯ２モル比が２．０未満であると、未反応の二酸化ケイ素が残存しやすくなるため好ましくない。ＭｇＯ／ＳｉＯ２モル比が２．２を超えても過剰の酸化マグネシウムはＭｇＯ／ＳｉＯ２モル比の調整工程で除去できるが、いたずらに諸原料を消費することになるため好ましくない。混合方法は、乾式、湿式あるいはその両方を組み合わせて行うことができる。適切な混合条件は、原料の性状により異なるが、混合物の一部を採取し、これを８００℃以上で焼成して得られる産物のＸ線回折測定により、主構成相がフォルステライトとなる条件とすることが好ましい。原料混合状態が十分でない場合は不純物相として二酸化ケイ素が明確に観察される。したがって、混合条件は二酸化ケイ素相が観察されないように設定する。
【００１８】
［焼成］
上記の原料混合物を、フォルステライト相が主成分として得られる温度並びに保持時間で焼成する。なお、焼成温度及び時間は、炉のサイズ、被焼成物の仕込み量、粉末の厚みにより適宜調整する必要がある。冷却は、炉内で自然冷却するか、炉外に排出し放冷すれば良く、特に限定しない。適切な焼成温度及び時間は、原料の性状により異なるが、焼成物のＸ線回折測定により、フォルステライト相の単相が観察される条件とすることが好ましい。ただし、混合時のＭｇＯ／ＳｉＯ２モル比を２．０よりも大きくした場合には、２．０を超える分に相当する酸化マグネシウムが不純物相として残るが、Ｃｕを対陰極とした本焼成物のＸ線回折測定において、２θ＝３６．５°に現れるフォルステライトの回折線強度（Ａ）と２θ＝４２．７°に現れる酸化マグネシウムに由来する最も強い回折線強度（Ｂ）との比率（Ｂ／Ａ）が０．２以下であることが好ましい。
【００１９】
［粉砕］
焼成物を、１種類か２種類以上の粉砕機を組み合わせて粉砕し、一次粒子の平均粒径（個数平均粒径）を２０ｎｍ以上１５０ｎｍ以下、好ましくは４０ｎｍ以上１２０ｎｍ以下とする。粉砕は、乾式粉砕でも湿式粉砕でもよい。
【００２０】
［ＭｇＯ／ＳｉＯ２モル比の調整］
本発明の化学式Ｍｇ（２−ｘ）ＳｉＯ（４−ｘ）で表され、ｘが０．０５以上０．５０以下であるフォルステライトの結晶構造を有するケイ酸マグネシウム粉末を得るには、乾式粉砕の場合は上記粉砕物を水戻ししてスラリーとし、湿式粉砕の場合はそのままのスラリーに対して、塩酸あるいは希硫酸を添加して、フォルステライト表面層及び表面近傍層のＭｇＯ及び未反応のＭｇＯを溶解除去する。塩酸あるいは希硫酸の添加量は、ＭｇＯがＭｇＣｌ２あるいはＭｇＳＯ４として溶解、除去され、目的の組成を得るのに必要な量あるいはそれよりもやや不足する量が好ましい。目標組成をＭｇ（２−ｘ）ＳｉＯ（４−ｘ）とし、酸として塩酸を使用する場合に想定される化学変化を式１に示す。使用する酸が塩酸であれば、式１より塩酸使用量を計算することが可能である。なお、ｙＭｇＯは未反応のＭｇＯ分を表す。
【化１】
2019119664.tif 000002
【００２１】
目標組成を精度よく得るためには、計算により求められる酸必要量よりも少ない量を添加した後、スラリーの一部をサンプリングしてＭｇＯ／ＳｉＯ２モル比を分析して、不足分の酸を再度添加することができる。これを繰り返すことによって、精度の高い組成制御が可能である。なお、ＭｇＯ／ＳｉＯ２モル比の分析に供する試料は、サンプリングした後、ＭｇＣｌ２あるいはＭｇＳＯ４を系外に排出するために、イオン交換水、蒸留水等を用いて、洗浄液の電気伝導度が３００μＳ／ｃｍ以下になるまで希釈洗浄を行い、次いで、固液分離して、含有水分量が２ｗｔ％以下になるまで乾燥させて得られるケイ酸マグネシウム粉末とする。
【００２２】
［アルキルシラン表面処理］
本発明のケイ酸マグネシウム粉末は、更に、アルキルシランにより表面処理がなされていてもよい。アルキルシランによる表面処理は、乾式あるいは湿式あるいはその両方で行うことができる。表面処理に用いることができるアルキルシランとしては、ｉ−ブチルトリメトキシシラン、ｎ−プロピルトリメトキシシラン、ｎ−ブチルトリメトキシシラン、ｎ−ヘキシルトリメトキシシラン、ｎ−オクチルトリメトキシシラン、ｎ−デシルトリメトキシシラン、ｎ−ヘキシルトリエトキシシラン、ｎ−オクチルトリエトキシシランなどを好適に挙げることができる。
【００２３】
乾式で行う場合は、前記のＭｇ（２−ｘ）ＳｉＯ（４−ｘ）で表されるケイ酸マグネシウム１００質量部に対して、０．１質量部以上５０質量部以下のアルキルシランを混合機、あるいは粉砕・混合機を用いて撹拌混合しながら、ケイ酸マグネシウム粉末を添加する。全量添加後、一定時間撹拌混合した後、取り出して、２００℃以下の温度で熱処理を行う。熱処理は、添加したアルキルシランのシラノール基とケイ酸マグネシウムの表面水酸基との反応促進、揮発成分の除去及び生成する水分の除去が目的であり、使用するアルキルシランの反応活性温度や耐熱温度を考慮して適宜調整する。
【００２４】
湿式で表面処理を行う場合は、前記のＭｇ（２−ｘ）ＳｉＯ（４−ｘ）に組成を調整したスラリーをデカンテーション洗浄し、固形分濃度５０ｇ／Ｌ以上２００ｇ／Ｌ以下に濃縮する。このスラリーを撹拌しながら、液温を２０℃以上９０℃以下に調整し、アルキルシランを添加し、３０分以上２４時間以下撹拌保持する。アルキルシランによる表面処理が終了した後は、スラリーを固液分離し、含水量が２ｗｔ％以下になるまで乾燥する。更に、アルキルシランのシラノール基とケイ酸マグネシウムＭｇ（２−ｘ）ＳｉＯ（４−ｘ）の表面水酸基との反応促進あるいはアルキルシランのシラノール基同士の脱水縮合のために２００℃以下で熱処理を行った後、固形物を粉砕機で解砕する。なお、熱処理温度は、用いるアルキルシランによって適宜調整する。
【００２５】
［ＭｇＯ／ＳｉＯ２モル比の分析］
ケイ酸マグネシウムＭｇ（２−ｘ）ＳｉＯ（４−ｘ）のｘは、リガク製多元素同時蛍光Ｘ線分析装置Ｓｉｍｕｌｔｉｘ１０を用いて分析測定した。あらかじめ重量分析あるいは高周波誘導結合プラズマ発光分光分析法で分析したＭｇＯ／ＳｉＯ２モル比が既知の標準試料を同時に測定し、測定試料と標準試料の各元素の蛍光Ｘ線強度を比較してｘを求めた。
【００２６】
［Ｘ線回折による結晶構造の同定］
ケイ酸マグネシウムの結晶構造の同定は、リガク製Ｘ線回折装置ＲＩＮＴ−ＴＴＲIIIを用いて行った。対陰極にＣｕを使用し、管電圧及び管電流を５０ｋＶ及び３００ｍＡ、発散スリット１／２°、発散縦スリット１０ｍｍ、散乱スリット１／２°、受光スリット０．１５ｍｍの設定で、２θ＝１０°〜６５°の範囲を、５°／ｍｉｎの速度で走査して、Ｘ線回折プロファイルを得た。このＸ線回折プロファイルをＸ線回折装置付属の電子計算機を用いてＪＣＰＤＳカードと照合し、結晶構造を同定した。
【００２７】
［一次粒子の平均粒径］
一次粒子の平均粒径の測定は、透過型電子顕微鏡あるいは走査型電子顕微鏡を用いて５万倍の写真を撮影し、写真視野中の１００個以上の粒子についてＣａｒｌ  Ｚｅｉｓｓ社製Ｐａｒｔｉｃｌｅ  Ｓｉｚｅ  Ａｎａｌｙｚｅｒを用いて一次粒子像の面積と等価な面積の円の直径を計測し、それらの個数平均値を一次粒子の平均粒径とした。
【００２８】
［アルキルシラン含有量］
測定試料のカーボン含有量をＬＥＣＯ製ＣＳ−２３０炭素・硫黄分析装置を用いて分析し、当該測定値をアルキルシランのカーボン含有率で除した値を質量百分率で表した数値である。更に、アルキルシラン含有量にアルキルシランのケイ素含有率を乗ずることによって、アルキルシランに由来するケイ素含有量を求めることができる。
【００２９】
［粉体帯電量］
ケイ酸マグネシウムの粉体帯電量は、東芝ケミカル（株）製粉体帯電量測定装置ＴＢ−２００を用いて以下の手順で測定した。鉄粉キャリア９．９ｇとケイ酸マグネシウム粉末試料０．１ｇを混合し、振とう機で１分間以上混合して測定試料を調製する。目開き４００μｍのステンレスメッシュを敷いた測定ケージに、キャリアと測定試料の混合物１００ｍｇ以上５００ｍｇ以下を投入し、上方からの圧縮空気の吹きつけによりキャリアと測定試料を分離し、ケージに残ったキャリアの電荷量を測定した。このキャリアの電荷量を測定試料の粉末重量で除して、更に−１を乗じた値を測定試料の粉体帯電量とした。
【００３０】
以下に実施例を挙げて本発明を更に詳細に説明する。以下に挙げる例は単に例示のために記すものであり、発明の範囲がこれによって制限されるものではない。
【実施例】
【００３１】
［合成例１］
水酸化マグネシウム粉末及び非晶質微粒子シリカ粉末（比表面積：約２００ｍ２／ｇ、ニホンアエロジル製親水性ヒュームドシリカ  AEROSIL（登録商標）200）をＭｇＯ／ＳｉＯ２モル比で２．０５になるようにひょう量し、固形分濃度が１００ｇ／Ｌになるようにイオン交換水中に水戻しして、３０分間撹拌して分散させた後、直径０．３ｍｍのイットリア安定化ジルコニアビーズを粉砕媒体としたビーズミルで湿式粉砕混合を行って、スラリーを調製した。このスラリーをブフナーロートを用いて固液分離した後、箱型乾燥機を用いて固形分を１１０℃で２４時間乾燥した。乾燥物をアルミナルツボに投入し、箱形電気炉を用いて８５０℃で３時間焼成を行った。焼成物を、ハンマーミルを用いて粉砕した後、水戻しして、直径０．３ｍｍのイットリア安定化ジルコニアビーズを粉砕媒体としたビーズミルを用いて粉砕して、フォルステライトスラリーＡを得た。フォルステライトスラリーＡ中のＭｇＯ／ＳｉＯ２モル比は２．０５であった。
【００３２】
［合成例２］
水酸化マグネシウム粉末及び非晶質微粒子シリカ粉末（比表面積：約２００ｍ２／ｇ、ニホンアエロジル製親水性ヒュームドシリカ  AEROSIL（登録商標）200）をＭｇＯ／ＳｉＯ２モル比で２．０５になるようにひょう量し、固形分濃度が１００ｇ／Ｌになるようにイオン交換水中に水戻しして、３０分間撹拌し分散させた後、ビーズミルで湿式粉砕混合を行ってスラリーを調製した。このスラリーをブフナーロートを用いて固液分離した後、箱型乾燥機を用いて固形分を１１０℃で２４時間乾燥した。乾燥物をアルミナルツボに投入し、箱形電気炉を用いて１１００℃で３時間焼成を行った。焼成物をハンマーミルを用いて粉砕した後、水戻しして、ビーズミルを用いて粉砕して、フォルステライトスラリーＢを得た。フォルステライトスラリーＢ中のＭｇＯ／ＳｉＯ２物質量比は２．０５であった。
【００３３】
［実施例１］
合成例１で得たフォルステライトスラリーＡの固形分濃度を求めた後、ＭｇＯ／ＳｉＯ２モル比を２．０５から１．７５にするのに必要な、固形分１００ｇ当たり０．４２０ｍｏｌの塩酸を添加した。３０分間撹拌した後、ブフナーロートを用いて固液分離し、更にイオン交換水でよく洗浄した。オーブンを用いて固形分を１１０℃で１２時間乾燥した後、ハンマーミル及びジェットミルを用いて粉砕して試料１を得た。
【００３４】
試料１のＭｇＯ／ＳｉＯ２モル比は１．７５であり、化学式ではＭｇ１．７５ＳｉＯ３．７５であり、化学式Ｍｇ（２−ｘ）ＳｉＯ（４−ｘ）におけるｘは０．２５である。また、一次粒子の平均粒径は５２ｎｍ、粉体帯電量は−３０μＣ／ｇであった。
【００３５】
［実施例２］
実施例１の方法で、ＭｇＯ／ＳｉＯ２モル比を１．７５に調整したケイ酸マグネシウムのスラリーを調製し、これを撹拌しながら液温２５℃に調整した。別途、酢酸を加えてｐＨ３．３に調整したエタノール水溶液中でｉ−ブチルトリメトキシシランを加水分解させた。この加水分解溶液を前記のケイ酸マグネシウムのスラリーに対して２５ｗｔ％添加して１５時間撹拌を続けた。この混合スラリーをブフナーロートでろ過した後、固形分をイオン交換水で洗浄し、その洗浄水の電気伝導度が１００μＳ／ｃｍ以下になるまで洗浄を継続し、洗浄後、ブフナーロートを用いて固液分離した。箱型乾燥機を用いて固形分を１１０℃で乾燥して、１５０℃で２時間熱処理を行った。得られた塊状物を、ハンマーミル及びジェットミルを用いて粉砕して試料２を得た。試料２を蛍光Ｘ線回折分析に供して求めた全Ｓｉ量から、上述のアルキルシラン含有量で求めたアルキルシラン由来のＳｉ量を減じて算出した試料２のアルキルシランに由来するＳｉを加味しないＭｇＯ／ＳｉＯ２モル比は１．７５であり、化学式はＭｇ１．７５ＳｉＯ３．７５であり、化学式Ｍｇ（２−ｘ）ＳｉＯ（４−ｘ）におけるｘは０．２５である。平均一次粒子径は５２ｎｍ、粉体帯電量は−４１μＣ／ｇであった。
【００３６】
［実施例３］
合成例１で得たフォルステライトスラリーＡの固形分濃度を求めた後、ＭｇＯ／ＳｉＯ２モル比を２．０５から１．８５にするのに必要な、固形分１００ｇ当たり０．２７６ｍｏｌの塩酸を添加した。３０分間撹拌した後、ブフナーロートを用いて固液分離し、更にイオン交換水で洗浄した。箱型乾燥機を用いて固形分を１１０℃で２４時間乾燥した後、ハンマーミル及びジェットミルを用いて粉砕し、試料３を得た。試料３のＭｇＯ／ＳｉＯ２モル比は１．８５であり、化学式はＭｇ１．８５ＳｉＯ３．８５であり、化学式Ｍｇ（２−ｘ）ＳｉＯ（４−ｘ）におけるｘは０．１５である。一次粒子の平均粒径は５２ｎｍ、粉体帯電量は−１０μＣ／ｇであった。
【００３７】
［実施例４］
実施例３で得られたケイ酸マグネシウム粉末に対して、実施例２と同様の方法でｉ−ブチルトリメトキシシランの加水分解物をケイ酸マグネシウムのスラリーに対して２５ｗｔ％添加して試料４を調製した。試料４のアルキルシランに由来するＳｉを加味しないＭｇＯ／ＳｉＯ２モル比は１．８５であり、化学式はＭｇ１．８５ＳｉＯ３．８５であり、化学式Ｍｇ（２−ｘ）ＳｉＯ（４−ｘ）におけるｘは０．１５である。一次粒子の平均粒径は５２ｎｍ、粉体帯電量は−１４μＣ／ｇであった。
【００３８】
［実施例５］
合成例２で得たフォルステライトスラリーＢの固形分濃度を求めた後、ＭｇＯ／ＳｉＯ２モル比を２．０５から１．９５にするのに必要な量、すなわち固形分１００ｇ当たり０．１４４ｍｏｌの塩酸を添加した。この混合スラリーを３０分間撹拌した後、ブフナーロートを用いて固液分離し、更にイオン交換水で洗浄した。オーブンを用いて、固形分を１１０℃で１２時間乾燥した後、ハンマーミル及びジェットミルを用いて粉砕して試料５を得た。
【００３９】
試料５のＭｇＯ／ＳｉＯ２モル比は１．９５であり、化学式ではＭｇ１．９５ＳｉＯ３．９５であり、化学式Ｍｇ（２−ｘ）ＳｉＯ（４−ｘ）におけるｘは０．０５である。一次粒子の平均粒径は１００ｎｍ、粉体帯電量は−５μＣ／ｇであった。
【００４０】
［比較例１］
水酸化マグネシウム粉末及び微粒子シリカ粉末をＭｇＯ／ＳｉＯ２モル比で２．０５になるようにひょう量し、固形分濃度が１００ｇ／Ｌになるようにイオン交換水中に水戻しして、３０分間撹拌して分散させた後、ビーズミルを用いて湿式粉砕混合を行って、スラリーを調製した。このスラリーをブフナーロートで固液分離した後、箱型乾燥機を用いて固形分を１１０℃で２４時間乾燥した。乾燥物をアルミナルツボに投入し、箱形電気炉を用いて８５０℃で３時間焼成を行った。焼成物をハンマーミルを用いて粉砕した後、水戻しして、ビーズミルを用いて粉砕した。このスラリーの固形分濃度を求めた後、ＭｇＯ／ＳｉＯ２モル比を２．０５から１．９９に調製するのに必要な、固形分１００ｇ当たり０．０８４ｍｏｌの塩酸を添加した。この混合スラリーを３０分間撹拌した後、ブフナーロートで固液分離し、更にイオン交換水で洗浄した。箱型乾燥機を用いて固形分を１１０℃で１２時間乾燥した後、ハンマーミルを用いて粉砕し、試料６を得た。
【００４１】
試料６のＭｇＯ／ＳｉＯ２モル比は１．９９であり、化学式はＭｇ１．９９ＳｉＯ３．９９であり、化学式Ｍｇ（２−ｘ）ＳｉＯ（４−ｘ）におけるｘは０．０１である。一次粒子の平均粒径は５５ｎｍ、粉体帯電量は＋６μＣ／ｇであった。
【００４２】
［比較例２］
比較例１のケイ酸マグネシウムに対して、実施例２と同様の方法でｉ−ブチルトリメトキシシランの加水分解物をケイ酸マグネシウムのスラリーに対して２５ｗｔ％添加して、試料７を調製した。試料７のアルキルシランに由来するＳｉを含まないＭｇＯ／ＳｉＯ２モル比は１．９９であり、化学式はＭｇ１．９９ＳｉＯ３．９９であり、化学式Ｍｇ（２−ｘ）ＳｉＯ（４−ｘ）におけるｘは０．０１である。一次粒子の平均粒径は５５ｎｍ、粉体帯電量は＋３μＣ／ｇであった。
【００４３】
実施例１〜５及び比較例１〜２のケイ酸マグネシウムの製造条件を表１に、同物性を表２にまとめて示す。
【表１】
2019119664.tif 000003
【表２】
2019119664.tif 000004
【００４４】
表２より実施例１〜５は、比較例１及び２よりも粉体帯電量が小さい、換言すると負帯電性が強いことがわかる。また、ｉ−ブチルトリメトキシシランによる表面処理を施していない実施例１、３、５及び比較例１の化学式Ｍｇ（２−ｘ）ＳｉＯ（４−ｘ）のｘと粉体帯電量の関係を比較すると、ｘが大きくなるにしたがい粉体帯電量は小さくなっており、負帯電性が強いことがわかる。また、実施例１と２、及び実施例３と４を比較すると、ｉ−ブチルトリメトキシシランによる表面処理により、粉体帯電量が小さく、負帯電性が強くなることがわかる。更にｉ−ブチルトリメトキシシランによる粉体帯電量の変化量は、ｘが大きいほど大きくなることがわかる。
【００４５】
したがって、本発明のフォルステライト構造を有するケイ酸マグネシウム粉末は、電子写真トナー用の外添剤、特には帯電調整剤として従来のフォルステライトよりも有用である。また、現在の電子写真用トナーの帯電量調整は、所望の帯電量を得るために帯電特性の異なるいくつかの帯電調整剤を組み合わせて使用することにより行われている。これに対して、本発明のフォルステライト構造を有するケイ酸マグネシウム粉末は化学式Ｍｇ（２−ｘ）ＳｉＯ（４−ｘ）のｘを調整することによって所望の帯電特性を達成できるため、多数の帯電調整剤を一つの材料で置き換えることができる。したがって、トナー設計の簡略化と迅速化という点やトナー品質の均一化と長期安定化という点においても有効である。
【図１】
2019119664.tif 000005
【図２】
2019119664.tif 000006
【図３】
2019119664.tif 000007
【図４】
2019119664.tif 000008